(57)【要約】  実施形態の一例であるラベル１０は、ダイン数が４０ｍＮ／ｍ以下のラベル基材１１と、ラベル基材１１上に直接形成され、網点再現率が５０〜９５％である水性インキ層１３と、水性インキ層１３を覆ってラベル基材１１上に形成された下地油性インキ層１４と、水性インキ層１３及び下地油性インキ層１４を覆ってラベル基材１１上に形成される油性インキ層１５とを備える。
2018230653.tif 000002
【特許請求の範囲】
【請求項１】
ダイン数が４０ｍＮ／ｍ以下のラベル基材と、
前記ラベル基材上に直接形成され、網点再現率が５０〜９５％である水性インキ層と、
前記水性インキ層を覆って前記ラベル基材上に形成された第１油性インキ層と、
前記水性インキ層及び前記第１油性インキ層を覆って前記ラベル基材上に形成される第２油性インキ層と、
を備えた、ラベル。
【請求項２】
前記ラベル基材上に直接形成された第３油性インキ層をさらに備え、
前記水性インキ層の一部が前記第３油性インキ層上に形成されている、請求項１に記載のラベル。
【請求項３】
前記ラベル基材上には、前記第３油性インキ層によって周りが囲まれた窓領域が形成され、
前記水性インキ層は、前記窓領域に形成されると共に、前記窓領域の周囲に位置する前記第３油性インキ層の裏側に重なって形成されている、請求項２に記載のラベル。
【請求項４】
前記水性インキ層が形成された領域の全ての端縁は、前記第３油性インキ層の裏側に位置している、請求項３に記載のラベル。
【請求項５】
前記水性インキ層は、マイクロカプセルを含有する、請求項１〜４のいずれか１項に記載のラベル。
【請求項６】
前記水性インキ層は、前記マイクロカプセルとして、示温カプセルを含有する示温印刷層である、請求項５に記載のラベル。
【請求項７】
前記示温カプセルの平均粒径は、０．１〜５μｍである、請求項６に記載のラベル。
【請求項８】
前記第１油性インキ層は、不透明な印刷層又は無色透明な印刷層であり、
前記第２油性インキ層は、不透明な印刷層である、請求項６又は７に記載のラベル。
【請求項９】
前記第１油性インキ層には、前記第２油性インキ層と同じ色材が含有されている、請求項８に記載のラベル。
【請求項１０】
前記水性インキ層は、当該層の温度が所定温度以下では無色で当該温度を超えると発色するか、又は所定温度以上では無色で当該温度よりも下がると発色し、
前記水性インキ層が発色していない状態では、少なくとも前記第２油性インキ層によってデザインが表現され、
前記水性インキ層が発色した状態では、少なくとも前記第２油性インキ層によって前記水性インキ層の背景色が表現される、請求項８又は９に記載のラベル。
【請求項１１】
前記第１油性インキ層及び前記第２油性インキ層の少なくとも一方は、硬化剤成分を含有する、請求項１〜１０のいずれか１項に記載のラベル。
【請求項１２】
前記ラベル基材は、熱収縮性フィルムである、請求項１〜１１のいずれか１項に記載のラベル。
【請求項１３】
ダイン数が４０ｍＮ／ｍ以下のラベル基材を準備する工程と、
溶媒における水分量が９０％〜１００％である水性インキを用いて、網点再現率が５０〜９５％である水性インキ層を前記ラベル基材上に直接形成する工程と、
前記ラベル基材上に前記水性インキ層を覆う第１油性インキ層を形成する工程と、
前記ラベル基材上に前記水性インキ層及び前記第１油性インキ層を覆う第２油性インキ層を形成する工程と、
を含む、ラベルの製造方法。
【発明の詳細な説明】
【技術分野】
【０００１】
本発明は、ラベルに関し、特に水性インキ層を備えたラベルに関する。
【背景技術】
【０００２】
ペットボトルなどの容器には、商品名や絵柄、製造者名、ロゴマーク、商品説明等を付与するために、シュリンクラベル等のラベルが装着されている。ラベルには、商品名や絵柄等を設けるために印刷層が形成される。例えば、特許文献１には、熱収縮性フィルムの少なくとも片面に水性インキによる印刷が施され、水性インキ層の表面に耐水性又は耐アルカリ性樹脂からなるトップコート層が形成された熱収縮性ラベルが開示されている。
【先行技術文献】
【特許文献】
【０００３】
【特許文献１】特開２００１−２９６８０５号公報
【発明の概要】
【発明が解決しようとする課題】
【０００４】
ところで、ラベルを構成する合成樹脂製フィルム基材上に水性インキを直接塗布して水性インキ層を形成する場合、インキが弾かれて目的とする領域全体にインキ層を形成できず、ラベルの見栄えが悪くなるという課題が想定される。かかる課題は、水性インキ中の水の含有量が多くなるほど顕著になる。コロナ放電等によりラベル基材を表面処理してラベル基材の濡れ性を改善することもできるが、この場合は、ラベル基材のブロッキングが発生する可能性があり、ラベル基材の取扱いが困難となる。また、水性インキの塗工直前にラベル基材にコロナ放電処理を行うことも考えられるが、製造工程の安全性の観点から採用できない場合もある。【０００５】
本発明の目的は、ラベル基材上に水性インキ層が直接形成されるラベルにおいて、ラベル基材に特別な表面処理を施すことなく、ラベルの見栄えを改善することである。
【課題を解決するための手段】
【０００６】
本発明の一態様であるラベルは、ダイン数が４０ｍＮ／ｍ以下のラベル基材と、前記ラベル基材上に直接形成され、網点再現率が５０〜９５％である水性インキ層と、前記水性インキ層を覆って前記ラベル基材上に形成された第１油性インキ層と、前記水性インキ層及び前記第１油性インキ層を覆って前記ラベル基材上に形成される第２油性インキ層とを備えることを特徴とする。【０００７】
本発明の一態様であるラベルの製造方法は、ダイン数が４０ｍＮ／ｍ以下のラベル基材を準備する工程と、溶媒における水分量が９０％〜１００％である水性インキを用いて、網点再現率が５０〜９５％である水性インキ層を前記ラベル基材上に直接形成する工程と、前記ラベル基材上に前記水性インキ層を覆う第１油性インキ層を形成する工程と、前記ラベル基材上に前記水性インキ層及び前記第１油性インキ層を覆う第２油性インキ層を形成する工程とを含むことを特徴とする。
【発明の効果】
【０００８】
本発明の一態様によれば、ラベル基材上に水性インキ層が直接形成されるラベルにおいて、ラベル基材に特別な表面処理を施すことなく、ラベルの見栄えを改善することができる。本発明に係るラベルでは、ラベル基材のダイン数が低いため、インキが弾かれてラベル基材上の目的とする領域全体に水性インキ層は形成されないが、第１油性インキ層及び第２油性インキ層を設けることで、水性インキ層が形成された領域の色抜けを防止でき、ラベル上の文字や絵柄や背景色等を綺麗に表現できる。【０００９】
つまり、ラベル基材上で水性インキが弾かれることにより、水性インキ層の網点再現率が低くなり、その分、水性インキ層の凹凸（厚みのバラつき）が大きくなる。そのため、水性インキ層の裏側にインキを綺麗に塗工することが難しい。そこで、本発明に係るラベルでは、水性インキ層の裏側に第１油性インキ層を設けて上記凹凸の影響を緩和し、第２油性インキ層によって水性インキ層の裏側が完全に覆われるようにしている。このため、ラベル上の文字や絵柄や背景色等を綺麗に表現できる。
【図面の簡単な説明】
【００１０】
【図１】実施形態の一例であるラベルを表面側から見た図（平面図）である。
【図２】図１中のＡＡ線断面図である。
【図３】実施形態の一例である筒状ラベルを示す図である。
【図４】ラベル基材の水性インキ層が形成された部分を拡大して示す図である。
【図５】ラベル基材の水性インキ層が形成された部分の顕微鏡画像である。
【図６】ラベル基材の水性インキ層が形成された部分を拡大して示す断面図である。
【図７】比較例のラベルを示す図である。
【図８】比較例のラベルを示す図である。
【図９】比較例のラベルを示す図である。
【発明を実施するための形態】
【００１１】
以下、図面を参照しながら、本発明に係る実施形態の一例について詳細に説明する。なお、本発明の適用は以下で説明する実施形態に限定されない。実施形態において参照する図面は、模式的に記載されたものであるから、図面に描画された構成要素の寸法比率等は、以下の説明を参酌して判断されるべきである。
【００１２】
本明細書では、ラベルが容器等の被装着物に装着された状態で、被装着物側を向くラベルの面を「裏面」、裏面と反対側の面を「表面」とし、ラベルの各構成要素についても「表裏」の用語を使用して相対的な位置関係を説明する。また、ラベルを筒状に成形してなる筒状ラベルでは、ラベルの裏面が筒の内側に向く内面となる。また、本明細書において「端縁」とは、印刷領域を例に挙げて説明すると、印刷領域の端に位置する部分を意味し、「端部」とは印刷領域の端縁及びその近傍を意味する。
【００１３】
以下では、熱収縮性を有するシュリンクラベルであるラベル１０，１０Ａを例示するが、本発明に係るラベルの構成は、例えば熱収縮性を有さない巻き付けラベル、ストレッチラベル、タックラベル等に適用することもできる。
【００１４】
図１は実施形態の一例であるラベル１０の平面図、図２は図１中のＡＡ線断面図である。図１及び図２に例示するように、ラベル１０は、ダイン数が４０ｍＮ／ｍ以下のラベル基材１１と、ラベル基材１１上に直接形成され、網点再現率が５０〜９５％である水性インキ層１３とを備える。本明細書において、ダイン数は、ラベル基材１１の液体に対する濡れ性を表す指標であって、値が低くなるほど水に対する濡れ性が低下する。また、網点再現率は、ラベル基材１１上の水性インキ層１３を形成しようとする領域（以下、「目標領域」という場合がある）のうち、実際に水性インキ層１３が形成された領域の割合を意味する。
【００１５】
ラベル１０は、水性インキ層１３を覆ってラベル基材１１上に形成された下地油性インキ層１４（第１油性インキ層）と、水性インキ層１３及び下地油性インキ層１４を覆ってラベル基材１１上に形成された押え油性インキ層１５（第２油性インキ層）とを備える。ラベル１０は、さらに、ラベル基材１１上に直接形成された油性インキ層１２（第３油性インキ層）を備えることが好ましい。
【００１６】
油性インキ層１２及び水性インキ層１３は、商品名や絵柄、製造者名、ロゴマーク、商品説明等を表示するための印刷層である。詳しくは後述するが、水性インキ層１３は、示温カプセルを含有する示温印刷層であってもよい。他方、下地油性インキ層１４及び押え油性インキ層１５は、特に水性インキ層１３の損傷を抑制するための印刷層、即ち保護層として、また水性インキ層１３の見栄えを改善するための印刷層として機能する。
【００１７】
ラベル１０は、平面視矩形形状、又は楕円形状、円形状、矩形形状以外の多角形状、端縁が波形等に形成された形状などであってもよい。ラベル１０の形状は、上記各印刷層の支持体として機能するラベル基材１１の形状によって決定される。ラベル基材１１は、熱収縮性を有するシュリンク基材であって、一般的に一方向と一方向に直交する方向の熱収縮率が異なる。ラベル基材１１は、例えば平面視長方形状を有し、長辺方向（容器に装着した際の周方向）が主収縮方向となる。なお、本明細書において平面視とは、ラベル１０（ラベル基材１１）の表裏面に対して垂直に見た状態を意味する。
【００１８】
油性インキ層１２は、ラベル基材１１の端部と後述の窓領域Ｚを除くラベル基材１１の裏面上に形成されている。ラベル基材１１の一方の短辺に沿った端部には、ラベル基材１１の裏面が露出した露出領域が他の端部の露出領域よりも幅広に設けられている。以下、当該幅広の露出領域を露出領域１８とする。ラベル１０は、例えば長辺方向を筒周方向として筒状に成形され、露出領域１８に接合部が形成される（後述の図３参照）。なお、粘着テープを用いて筒状ラベルの周方向端部同士を接合する場合など、接合形態によってはラベル基材１１の端縁まで油性インキ層１２を形成してもよい。
【００１９】
ラベル基材１１上には、油性インキ層１２が形成された領域（以下、「領域Ｚ１２」とする）によって周りが囲まれた窓領域Ｚが設けられている。即ち、窓領域Ｚの端縁となる領域Ｚ１２の端縁Ｅ１２は環状に形成されている。窓領域Ｚには、油性インキ層１２は存在せず、水性インキ層１３が形成され、窓領域Ｚは水性インキ層１３により表示される文字や絵柄等が油性インキ層１２で隠れることなくラベル１０の表側から見える領域となる。図１に示す例では、窓領域Ｚの全体に水性インキ層１３が形成されている。窓領域Ｚは、平面視円形状を有し、ラベル基材１１の長辺方向中央部に形成されている。
【００２０】
窓領域Ｚの形状、配置、及び寸法は、図１に示すものに限定されず、例えば平面視楕円形状、多角形状、端縁Ｅ１２が波形等に形成された形状などであってもよい。また、窓領域Ｚはラベル基材１１上の任意の位置に形成できる。窓領域Ｚは１つに限定されず、複数設けられていてもよい。水性インキ層１３は、ラベル基材１１の裏面上において、窓領域Ｚに形成されると共に、窓領域Ｚの周囲に位置する油性インキ層１２の裏側に重なって形成されている。即ち、水性インキ層１３の一部が油性インキ層１２上に形成されている。
【００２１】
水性インキ層１３は、油性インキ層１２の裏側において所定幅を有する環状に設けられており、水性インキ層１３が形成された領域（以下、「領域Ｚ１３」とする）の全ての端縁Ｅ１３は油性インキ層１２（領域Ｚ１２）の裏側に位置する。端縁Ｅ１３を領域Ｚ１２の裏側に重ねることで、端縁Ｅ１３を目立ち難くすることができる。なお、窓領域Ｚ以外に水性インキ層１３を形成してもよく、例えばラベル基材１１の端部近傍等の領域Ｚ１２によって周りが囲まれていない領域に水性インキ層１３を形成してもよい。
【００２２】
下地油性インキ層１４は、水性インキ層１３を覆ってラベル基材１１の裏面側に形成される。下地油性インキ層１４は、水性インキ層１３の少なくとも一部を覆っていればよいが、好ましくは水性インキ層１３の５０％以上、より好ましくは７０％以上を覆うように形成される。換言すると、水性インキ層１３の裏側に下地油性インキ層１４が存在しない部分が存在してもよい。下地油性インキ層１４は、ラベル１０の厚み方向に水性インキ層１３と重なる範囲及びその近傍に形成されることが好ましく、下地油性インキ層１４の一部は油性インキ層１２上、又はラベル基材１１上に直接形成されてもよい。また、下地油性インキ層１４は、水性インキ層１３と重なる範囲を大きく超えてラベル基材１１の裏面の広範囲に形成されてもよい。
【００２３】
押え油性インキ層１５は、水性インキ層１３及び下地油性インキ層１４を覆ってラベル基材１１の裏面側に形成される。押え油性インキ層１５は、ラベル１０の厚み方向に水性インキ層１３と重なる範囲及びその近傍に形成されることが好ましく、押え油性インキ層１５の一部は油性インキ層１２上、又はラベル基材１１上に直接形成されてもよい。押え油性インキ層１５は、例えば下地油性インキ層１４上に形成され、また下地油性インキ層１４に覆われない水性インキ層１３上に形成される。つまり、水性インキ層１３の裏側には、水性インキ層１３の全域を覆って押え油性インキ層１５が形成される。
【００２４】
押え油性インキ層１５は、不透明な印刷層であることが好ましく、水性インキ層１３が形成された領域Ｚ１３の色抜けを防止する。押え油性インキ層１５を設けることで、ラベル上の文字や絵柄や背景色等を綺麗に表現できる。押え油性インキ層１５の色は、白色等の無彩色、赤、青、黄、緑等の有彩色のいずれであってもよい。不透明な押え油性インキ層１５を形成することで、例えばラベル１０を容器に装着した際の容器の色や容器に充填される液体の色の影響を受けず、ラベル上のデザインを綺麗に表現できる。押え油性インキ層１５は、油性インキ層１２と重なる範囲を超えてラベル基材１１の裏面の広範囲に形成されていてもよい。下地油性インキ層１４については、無色透明であってもよく、白色等の無彩色、赤、青、黄、緑等の有彩色であってもよい。
【００２５】
図３は、ラベル１０Ａを筒状に成形した筒状ラベル３０を示す図である。図３に例示するように、筒状ラベル３０は、水性インキ層１３、下地油性インキ層１４、及び押え油性インキ層１５が形成されたラベル１０Ａの面（裏面）が内側を向いた状態で当該ラベルが筒状に成形されてなる。筒状ラベル３０は、ラベル１０Ａの周方向一端部が周方向他端部に一端部を外側にして重ね合わされ、外側端部３３（一端部）の内面の少なくとも一部が内側端部３２（他端部）の外面に接合された接合部３１を有する。
【００２６】
接合部３１は、例えばテトラヒドロフラン（ＴＨＦ）等の溶剤を用いた溶着により形成されるが、接着剤を用いて形成されてもよい。また、内側端部３２及び外側端部３３の外面に跨って粘着テープを貼付することで当該両端部を接合してもよい。図３に示す例では、外側端部３３の内面のうち接合部３１となる部分には各印刷層が形成されておらず、接合部３１においてラベル基材１１同士が直接接合されている。溶剤溶着により接合部３１を形成する場合、外側端部３３の内面には、露出領域１８（図１参照）のような幅広の露出領域が形成されていることが好ましい。
【００２７】
筒状ラベル３０を構成するラベル１０Ａは、水性インキ層１３がラベル基材１１上の広範囲に形成され、内側端部３２と重なる外側端部３３の内面にまで形成されている点で、ラベル１０と異なる。水性インキ層１３が外側端部３３の内面に存在する場合、例えば高温のスチームを用いて筒状ラベル３０を熱収縮させる際に、軟化した水性インキ層１３が内側端部３２と接触して当該インキ層に割れが発生し、外観不良を招くことが想定される。かかる問題に対処すべく、下地油性インキ層１４及び押え油性インキ層１５の少なくとも一方に硬化剤を添加して塗膜を硬化させてもよい。なお、図３では油性インキ層１２の図示を省略している。油性インキ層１２は、例えば、外側端部３３を除くラベル基材１１の内面の一部又は全面に形成されていてもよい。
【００２８】
以下、ラベル１０の各構成要素について更に詳説する。
【００２９】
［ラベル基材１１］
ラベル基材１１は、例えば熱収縮性を有するシュリンク基材であって、好ましくは無色透明なシュリンクフィルムで構成される。但し、ラベル基材１１は、シュリンク基材に限定されず、実質的に熱収縮性を有さない無延伸基材、ストレッチ性、非収縮性基材を有するストレッチ基材等であってもよい。例えば、ラベル１０が巻き付けラベルである場合は、ラベル基材１１に無延伸フィルムや非収縮性フィルムが適用され、ラベル１０がストレッチラベルである場合は、ラベル基材１１にストレッチ性を有するストレッチフィルムが適用される。
【００３０】
ラベル基材１１を構成する樹脂の種類は、要求物性、用途、コストなどに応じて、適宜選択することが可能であり、特に限定されないが、例えばポリエステル系樹脂、ポリオレフィン系樹脂、ポリスチレン系樹脂、ポリ塩化ビニル系樹脂、ポリアミド系樹脂、アクリル系樹脂等の樹脂が挙げられる。中でも、ポリエステル系樹脂、ポリオレフィン系樹脂、ポリスチレン系樹脂が好ましい。これらの樹脂は１種のみを使用してもよいし、２種以上を使用してもよい。また、ラベル基材１１を構成する樹脂フィルムは、単層フィルムであってもよく、同種又は異種の樹脂を積層した積層フィルムであってもよい。
【００３１】
上記ポリエステル系フィルムに用いられるポリエステル系樹脂としては、ポリエチレンテレフタレート（ＰＥＴ）系樹脂、ポリ（エチレン−２，６−ナフタレンジカルボキシレート）（ＰＥＮ）、ポリ乳酸（ＰＬＡ）等を用いることができる。中でも、ＰＥＴ系樹脂が好ましい。上記ポリオレフィン系フィルムに用いられるポリオレフィン系樹脂としては、低密度ポリエチレン（ＬＤＰＥ）、高密度ポリエチレン（ＨＤＰＥ）、直鎖状低密度ポリエチレン（ＬＬＤＰＥ）、メタロセン触媒系ＬＬＤＰＥ（ｍＬＬＤＰＥ）等のポリエチレン系樹脂、ポリプロピレン、プロピレン−α−オレフィン共重合体等のポリプロピレン系樹脂、エチレン−酢酸ビニル共重合体、環状オレフィン樹脂などが挙げられる。上記ポリスチレン系フィルムに用いられるポリスチレン系樹脂としては、ポリスチレン、スチレン−ブタジエン−スチレン共重合体（ＳＢＳ）、スチレン−ブタジエン・イソプレン−スチレン共重合体（ＳＢＩＳ）、スチレン−アクリル酸エステル共重合体等が挙げられる。
【００３２】
ラベル基材１１は、ダイン数が４０ｍＮ／ｍ以下であり、３８ｍＮ／ｍ以下であってもよい。ラベル基材１１のダイン数は、例えば３０〜４０ｍＮ／ｍ、又は３５〜３８ｍＮ／ｍである。ラベル基材１１がポリオレフィン系フィルムで構成される場合、ダイン数は約４０ｍＮ／ｍであり、ポリスチレン系フィルムで構成される場合、ダイン数は約３８ｍＮ／ｍである。ラベル基材１１のダイン数が４０ｍＮ／ｍ以下、特に３８ｍＮ／ｍ以下であると、水の濡れ性が低下して水性インキを弾き易くなる。このため、目標領域の全体に水性インキ層１３を形成することが困難になる。ラベル基材１１のダイン数は、ＪＩＳ  Ｋ６７６８に基づいて測定される。
【００３３】
ラベル基材１１がシュリンクフィルムである場合、当該フィルムは、良好なシュリンク特性を発揮する観点から、少なくとも一方向に配向したフィルムであることが好ましい。ラベル基材１１は、シュリンクフィルムの配向方向に主に熱収縮する。シュリンクフィルムとしては、一方向に配向した一軸配向フィルム（一方向に主に延伸され、当該一方向と直交する方向にわずかに延伸された、実質的に一方向に延伸されたフィルムを含む）、又は二軸配向フィルムが用いられることが好ましい。配向フィルムは、例えばテンター方式、ロール方式、チューブ方式等によって、未延伸フィルムを少なくとも一方向に延伸することで得られる。
【００３４】
上記シュリンクフィルムの主収縮方向の熱収縮率は、９０℃の熱水に１０秒間浸漬する条件で、例えば３０〜９０％が好ましく、より好ましくは４０〜８５％、特に好ましくは４５〜８０％である。上記シュリンクフィルムの主収縮方向と直交する方向の熱収縮率（９０℃の熱水に１０秒浸漬）は、特に限定されないが、−３〜１５％が好ましく、−１〜１０％がより好ましい。シュリンクフィルムの厚みは、特に限定されないが、好ましくは１０μｍ〜１００μｍ、より好ましくは１５μｍ〜８０μｍ、特に好ましくは２０μｍ〜６０μｍである。
【００３５】
［油性インキ層１２］
油性インキ層１２は、商品名や絵柄、製造者名、ロゴマーク、商品説明等を表示するための印刷層であって、任意の印刷パターンで形成される。印刷パターンとは、文字や絵柄等のデザイン、及びデザインの配置を意味する。油性インキ層１２は、グラビア印刷法、フレキソ印刷法、凸版輪転印刷法、スクリーン印刷法などの従来公知の印刷法により形成できる。有版印刷法は、印刷層の文字や絵柄等に応じて作製された版を用いる印刷法である。例えば、グラビア印刷法には凹版が、フレキソ印刷法、凸版輪転印刷法には凸版が、スクリーン印刷法には孔版がそれぞれ用いられる。
【００３６】
油性インキ層１２は、例えば色材及びバインダ樹脂を含み、また各種添加剤を含んでいてもよい。油性インキ層１２は、従来公知の油性インキを用いて形成できる。油性インキは、溶剤系インキとも呼ばれ、例えば色材と、バインダ樹脂と、任意の添加剤と、有機溶媒とを含有し、バインダ樹脂や色材が溶媒に溶解又は分散したものである。なお、油性インキ層１２（その他の油性インキ層についても同様）の状態では、有機溶媒は蒸発している。油性インキ層１２は、一般的に、有機溶剤に溶解し、水系溶媒に曝しても不溶である。
【００３７】
油性インキ層１２の色（色相、明度、彩度）は、文字や絵柄等のデザインに応じて任意に設定でき、例えば赤、黄赤、黄、黄緑、緑、青緑、青、青紫、紫、赤紫、金属色（銀色、金色等）、パール色等が挙げられる。油性インキ層１２の色は、白色、黒色、灰色（無彩色）であってもよい。油性インキ層１２は、例えば１種類の色材を含む１つの印刷層によって、又は互いに異なる色材を含む２以上の印刷層を組み合わせることによって文字や絵柄等を形成している。
【００３８】
油性インキ層１２に含まれる色材は、文字や絵柄等のデザインに応じて所望の色を表現できるものであれば特に限定されず、従来公知の染料や顔料を用いることが可能である。色材の具体例としては、シアン顔料（例えば、銅フタロシアニンブルー、ウルトラマリン青、プロシア青等）、マゼンダ顔料（例えば、縮合アゾ系顔料、鉛丹等）、イエロー顔料（例えば、アゾレーキ系顔料、黄鉛、亜鉛黄等）、及びブラック顔料（例えば、カーボンブラック、チタンブラック等）が挙げられる。なお、シアン（Ｃ）、マゼンダ（Ｍ）、イエロー（Ｙ）、ブラック（Ｋ）の各顔料によって、又はこれらの２種類以上を組み合わせることによって、上記各色を表現することができる。また、金属顔料、パール顔料、アルミナ、炭酸カルシウム、硫酸バリウム等の体質顔料が用いられてもよい。
【００３９】
油性インキ層１２に含まれるバインダ樹脂としては、アクリル系樹脂、ポリウレタン系樹脂、ポリエステル系樹脂、セルロース系樹脂、ポリアミド系樹脂、ポリオレフィン系樹脂、ポリ塩化ビニル系樹脂、ポリ酢酸ビニル系樹脂、塩化ビニル−酢酸ビニル共重合系樹脂などから選択される１種又は２種以上の混合物が例示できる。中でも、アクリル系樹脂、ポリウレタン系樹脂、セルロース系樹脂が好ましい。
【００４０】
油性インキ層１２は、例えばラベル基材１１上に所望の印刷インキがドット状に多数付着して形成されており、当該ドットの大きさとラベル基材１１の単位面積当たりのドット面積によって油性インキ層１２の色、特に濃淡等が表現される。このドットは、一般的に網点と呼ばれる。印刷インキの網点の密度、寸法等は、版の凹凸パターンを変更することにより調整可能である。油性インキ層１２における網点再現率は、例えば約１００％である。油性インキ層１２の厚みは、特に限定されないが、好ましくは０．１μｍ〜５μｍである。
【００４１】
以下、図４〜図６を適宜参照しながら、水性インキ層１３、下地油性インキ層１４、及び押え油性インキ層１５について詳説する。図４は、ラベル基材１１の水性インキ層１３が形成された部分を拡大して示す図である（下地油性インキ層１４及び押え油性インキ層１５の図示省略）。図５は、水性インキ層１３が形成された部分の電子顕微鏡（ＳＥＭ）画像である。図６は、水性インキ層１３が形成された部分を拡大して示す断面図である。なお、比較例として、図７及び図８にはダイン数が高いラベル基材１１Ｘを用いた場合を、図９には下地油性インキ層１４を設けない場合をそれぞれ示す。
【００４２】
［水性インキ層１３］
水性インキ層１３は、油性インキ層１２と同様に、商品名や絵柄、製造者名、ロゴマーク、商品説明等を表示するための印刷層であって、任意の印刷パターンで形成される。また、水性インキ層１３は、グラビア印刷法などの従来公知の印刷法により形成できる（下地油性インキ層１４及び押え油性インキ層１５も同様）。水性インキ層１３は、例えば色材及びバインダ樹脂を含み、また各種添加剤を含んでいてもよい。
【００４３】
水性インキ層１３は、従来公知の水性インキを用いて形成できる。水性インキは、例えば色材と、バインダ樹脂と、任意の添加剤と、水系溶媒とを含有し、バインダ樹脂や色材が水系溶媒に溶解又は分散したものである。水系溶媒は、水を主成分とする溶媒であって、水の割合が９０％〜１００％であることが好ましく、９５％〜１００％であることがより好ましい。なお、水性インキ層１３の状態では、水系溶媒は蒸発している。水性インキ層１３は、一般的に、水系溶媒に溶解又は膨潤する。
【００４４】
水性インキ層１３の色（色相、明度、彩度）は、油性インキ層１２と同様に任意に設定でき、例えば赤、黄赤、黄、黄緑、緑、青緑、青、青紫、紫、赤紫、金属色（銀色、金色等）、パール色等が挙げられる。水性インキ層１３の色は、白色、黒色、灰色（無彩色）であってもよい。水性インキ層１３は、例えば１種類の色材を含む１つの印刷層によって、又は互いに異なる色材を含む２以上の印刷層を組み合わせることによって文字や絵柄等を形成している。
【００４５】
水性インキ層１３に含まれる色材は、文字や絵柄等のデザインに応じて所望の色を表現できるものであれば特に限定されず、従来公知の染料や顔料を用いることが可能である。色材の具体例としては、上記シアン顔料、上記マゼンダ顔料、上記イエロー顔料、及び上記ブラック顔料などが挙げられる。また、金属顔料、パール顔料、アルミナ、炭酸カルシウム、硫酸バリウム等の体質顔料が用いられてもよい。
【００４６】
水性インキ層１３は、色材として、示温カプセル等のマイクロカプセルを含有していてもよい。示温カプセルは、温度変化により色が変化する色材であって、例えば所定の温度以上では無色で、当該温度よりも下がると発色する、又は所定の温度以下では無色で、当該温度を超えると発色する。水性インキ層１３は、当該層の温度が所定温度以上では無色で当該温度よりも下がると発色してもよく、例えば常温（２５℃）では無色で、１０℃以下の温度で発色してもよい。即ち、ラベル１０が装着されるボトルが冷えると示温印刷層によってデザインが表れる。また、水性インキ層１３は、当該層の温度が所定温度以下では無色で当該温度を超えると発色してもよく、例えば常温では無色で、５０℃以上の温度で発色してもよい。即ち、ラベル１０が装着されるボトルが温まると示温印刷層によってデザインが表れる。このような示温印刷層を設けることで、ラベル１０に食べ頃、飲み頃などの表示機能を付与できる。水性インキ層１３に含有される示温カプセルは、色の変化が不可逆的な不可逆性示温カプセルであってもよいが、好ましくは色の変化が可逆的な可逆性示温カプセルである。可逆性示温カプセルとしては、ロイコ染料、顕色剤、及び溶媒をマイクロカプセル化したものが例示できる。この場合、ロイコ染料と顕色剤が互いに電子を授受する結合状態のときに発色し、電子を授受しない非結合状態のときに無色となる。なお、溶媒の種類を変えることで発色温度を変更できる。なお、示温カプセルは、当該結合状態のときに無色で、非結合状態ときに発色するものであってもよい。ロイコ染料を用いた示温カプセルは、有機溶媒中で破壊されて失活しやすいので、ラベル１０の構成は、このような示温カプセルをラベル基材１１上に直接設ける場合に好適である。また、水性インキ層１３は、色材として、香料カプセル等を含有していてもよい。なお、水性インキ層１３は、常温（２５℃）では無色で、５０℃以上の温度で発色する不可逆性示温カプセルを含有していてもよい。この場合、一度、特定の温度領域（例えば、５０℃以上）に曝されると、示温印刷層が着色された状態のままとなるので、特定の温度領域に曝されたことを検知可能となる。
【００４７】
水性インキ層１３が示温カプセルを含有する示温印刷層であり、下地油性インキ層１４が不透明な印刷層又は無色透明な印刷層であり、押え油性インキ層１５が不透明な印刷層である場合、示温印刷層が発色していない状態では、少なくとも押え油性インキ層１５によってデザインが表現される。他方、示温印刷層が発色した状態では、示温印刷層が映えるように押え油性インキ層１５等によって示温印刷層の背景色が表現される。特に、下地油性インキ層１４が白色印刷層又は無色透明な印刷層であり、押え油性インキ層１５が白色印刷層である場合、示温印刷層が発色していない状態では、少なくとも押え油性インキ層１５によって白色のデザインが表現される。他方、示温印刷層が発色した状態では、示温印刷層が映えるように押え油性インキ層１５等によって示温印刷層の背景色が表現される。即ち、発色した示温印刷層が綺麗に表現される。下地油性インキ層１４は、押え油性インキ層１５と同じ色材が含有された不透明な印刷層（押え油性インキ層１５と同色の印刷層）又は無色透明な印刷層であるのが好ましい。なお、下地油性インキ層１４が不透明な印刷層である場合、下地油性インキ層１４と押え油性インキ層１５の両方によって、デザイン及び背景色が表現される。
【００４８】
示温カプセルの平均粒径は、例えば０．１μｍ〜５μｍである。本明細書において、平均粒径とは、レーザ回折法によって測定される体積平均粒径であって、粒子径分布において体積積算値が５０％となるメジアン径を意味する。示温カプセルは、有機溶剤によってその機能が損なわれ易いので、示温カプセルを用いる場合、水性インキ層１３を形成する水性インキの溶媒における水分量は９０％〜１００％であることが好ましく、９５％〜１００％であることがより好ましい。
【００４９】
水性インキ層１３に含まれるバインダ樹脂としては、油性インキ層１２と同様に、アクリル系樹脂、ポリウレタン系樹脂、ポリエステル系樹脂、セルロース系樹脂などが例示できるが、親油性である油性インキ層１２のバインダ樹脂と異なり親水性である。水性インキ層１３のバインダ樹脂は、ヒドロキシル基や、アミン中和されたカルボキシ基等の親水基を有する、或いは界面活性剤によって親水化処理されている。また、水性インキ層１３のバインダ樹脂は、一般的に油性インキ層１２のバインダ樹脂と比較して分子量が大きい。例えば、油性インキ層１２のバインダ樹脂の重量平均分子量（Ｍｗ）は１００，０００未満（好ましくは、５０，０００未満）であるのに対して、水性インキ層１３のバインダ樹脂の重量平均分子量は１００，０００以上である。
【００５０】
図４〜図６に示すように、水性インキ層１３は、ラベル基材１１上に多数のドットである網点２０が多数付着して形成されている。一般的に、ラベル基材１１の単位面積当たりの網点２０の面積が大きいほど、濃色の絵柄等を表現できる。上述の通り、ラベル基材１１のダイン数は４０ｍＮ／ｍ以下と低く、ラベル基材１１上で水性インキが広がり難いため、水性インキ層１３における網点再現率は油性インキ層１２の場合よりも低くなる。水性インキ層１３の厚みは、特に限定されないが、好ましくは０．１μｍ〜５μｍである。水性インキ層１３の厚みは、油性インキ層１２の場合と比べて、各網点２０でバラつきが大きくなり易い。
【００５１】
水性インキ層１３における網点再現率は、５０〜９５％、７５〜９５％、又は５０〜７０％である。即ち、図４に点線で示す網点２０の目標領域のうち、５０〜９５％の領域に水性インキ層１３が形成され、５〜５０％の領域には水性インキが付着せず水性インキ層１３が形成されない。網点２０の目標領域の大きさは、例えば印刷版の穴の大きさによって決定される。網点２０の大きさが印刷版の穴の大きさと同じであるとき、網点再現率は１００％となる。なお、油性インキ層１２の場合は、油性インキがラベル基材１１上で広がり、網点再現率が１００％を超える場合がある。
【００５２】
網点２０の目標領域の形状、即ち印刷版の穴の形状は、特に限定されず、真円形状、楕円形状、四角形状等であってもよい。ダイン数が高いラベル基材１１Ｘを用いた場合は、図７及び図８に示すように、網点再現率を約１００％とすることができ、目標領域の形状に対応した網点２０Ｘからなる水性インキ層１３Ｘが形成される。他方、ラベル１０では、目標領域の形状が円形状であっても、図４及び図５に示すように、網点２０はＣ字状やＵ字状に形成され、網点再現率は５０〜９５％となる。この場合、網点再現率が１００％である場合と比べて、隣り合う網点２０の間に形成される隙間が大きくなり、また網点２０の厚みが大きくなる。特に、各網点２０で網点再現率のバラつきが大きい場合は、各網点２０で水性インキ層１３Ｘの厚みのバラつきが大きくなる。
【００５３】
［下地油性インキ層１４］
図６に示すように、下地油性インキ層１４は、水性インキ層１３を構成する複数の網点２０を覆うと共に、各網点２０の間を埋めるように形成される。図９に示すように、下地油性インキ層１４を設けない場合は、網点２０の隙間に押え油性インキ層１５が形成され、網点２０の一部が押え油性インキ層１５によって覆われない状態となるが、下地油性インキ層１４を設けることで全ての網点２０が押え油性インキ層１５に覆われた状態となる。網点２０の一部が押え油性インキ層１５で覆われない場合、当該一部が透けて領域Ｚ１３の見栄えが悪くなるが、下地油性インキ層１４を設けることで、このような不具合を防止でき、ラベル上の文字や絵柄や背景色等を綺麗に表現できる。
【００５４】
下地油性インキ層１４は、隣り合う網点２０の隙間を埋めると共に、各網点２０の厚み差の影響を緩和して、全ての網点２０が押え油性インキ層１５に覆われるようにするために設けられるので、無色透明であってもよい。下地油性インキ層１４は、バインダ樹脂のみで構成されてもよい。或いは、下地油性インキ層１４には、白色顔料など、押え油性インキ層１５と同じ色材が含有されていてもよい。また、下地油性インキ層１４は、水性インキ層１３と同じ色材が含有されていてもよい。
【００５５】
下地油性インキ層１４を無色透明な印刷層とし、押え油性インキ層１５を不透明な印刷層（例えば、白色印刷層）とすることで、無色の下地油性インキ層１４で水性インキ層の凹凸を適度に平滑にし、押え油性インキ層１５の色で水性インキ層の裏側を確実に覆うことができ、ラベル上での背景色等を綺麗に表現できる。
【００５６】
下地油性インキ層１４は、従来公知の油性インキを用いて形成できる。下地油性インキ層１４は、一般的に、有機溶剤に溶解し、水系溶媒に曝しても不溶である。下地油性インキ層１４のバインダ樹脂には、油性インキ層１２の場合と同様に、アクリル系樹脂、ポリウレタン系樹脂、ポリエステル系樹脂、セルロース系樹脂、ポリアミド系樹脂、ポリオレフィン系樹脂、ポリ塩化ビニル系樹脂、ポリ酢酸ビニル系樹脂、塩化ビニル−酢酸ビニル共重合系樹脂などから選択される１種又は２種以上の混合物を用いることができる。押え油性インキ層１５についても同様のバインダ樹脂を用いることができ、下地油性インキ層１４及び押え油性インキ層１５は同種のバインダ樹脂で構成されてもよい。
【００５７】
下地油性インキ層１４及び押え油性インキ層１５の少なくとも一方は、上述のように、硬化剤成分を含有していてもよい。例えば、押え油性インキ層１５を形成する油性インキに硬化剤が添加されていてもよく、この場合、当該硬化剤とバインダ樹脂の官能基が反応して塗膜が硬化する。当該硬化剤は、下地油性インキ層１４、水性インキ層１３、油性インキ層１２、及びラベル基材１１を構成する樹脂の官能基と反応してもよく、印刷層の全体が硬化してもよい。押え油性インキ層１５等の印刷層が硬化することで、塗膜強度が向上し、熱収縮時の水性インキ層１３等の割れを抑制できる。
【００５８】
上記硬化剤としては、アジリジン系硬化剤、カルボジイミド系硬化剤等が例示できる。中でも、アジリジン系硬化剤が好ましい。アジリジン系硬化剤としては、例えばトリメチロールプロパントリス［３−（１−アジリジニル）プロピオネート］、トリメチロールプロパントリス［３−（１−（２−メチル）アジリジニルプロピオネート）］、Ｎ，Ｎ’−トルエン−２，４−ビス（１−アジリジンカルボキシド）、Ｎ，Ｎ’−ジフェニルメタン−４，４’−ビス（１−アジリジンカルボキシド）、トリエチレンメラミン、ビスイソプロタロイル−１−（２−メチルアジリジン）、トリ−１−アジリジニルホスフィンオキシド、テトラメチロールメタン−トリ−β−アジリジニルプロピオネート、２，２’−ビスヒドロキシメチルブタノール−トリス［３−（１−アジリジニル）プロピオネート］、１，６−ヘキサメチレンジエチレンウレア、Ｎ，Ｎ’−ジフェニルメタン−４，４’−ビス（１−アジリジンカルボキシアミド）、Ｎ，Ｎ’−ヘキサメチレン−１，６−ビス（１−アジリジンカルボキシアミド）などが挙げられる。
【００５９】
下地油性インキ層１４は、水性インキ層１３等と同様に複数の網点から構成されてもよいが、好ましくは塗膜（網点）が連続したベタ状に形成される。下地油性インキ層１４の厚みは、例えば０．１μｍ〜５μｍである。下地油性インキ層１４の厚みは特に限定されないが、下地油性インキ層１４は、水性インキ層１３の凹凸を緩和して色抜けを防止するために、水性インキ層１３の厚みの平均値よりも厚く形成されることが好ましい。
【００６０】
［押え油性インキ層１５］
図６に示すように、押え油性インキ層１５は、下地油性インキ層１４上に形成されると共に、一部が水性インキ層１３上に直接形成されるオーバーコート層である。押え油性インキ層１５は、全ての網点２０の裏側を覆うように形成されることが好ましい。押え油性インキ層１５は、不透明な印刷層であって、当該インキ層が全ての網点２０の裏側に重なることで、水性インキ層１３が形成された領域の色抜けを防止でき、ラベル上の文字や絵柄や背景色等を綺麗に表現できる。押え油性インキ層１５は、例えば色材及びバインダ樹脂を含み、また各種添加剤を含んでいてもよい。
【００６１】
押え油性インキ層１５に含まれる色材は、上記シアン顔料、上記マゼンダ顔料、上記イエロー顔料、上記ブラック顔料等であってもよく、酸化チタン等の白色顔料であってもよい。押え油性インキ層１５は、従来公知の油性インキを用いて形成できる。押え油性インキ層１５は、一般的に、有機溶剤に溶解し、水系溶媒に曝しても不溶である。バインダ樹脂には、下地油性インキ層１４のバインダ樹脂と同種のものが適用できる。また、押え油性インキ層１５は、上記硬化剤成分を含有していてもよい。
【００６２】
押え油性インキ層１５は、下地油性インキ層１４と同様に、塗膜（網点）が連続したベタ状に形成されることが好ましい。押え油性インキ層１５の厚みは、例えば０．１μｍ〜５μｍである。押え油性インキ層１５の厚みは特に限定されないが、押え油性インキ層１５は、水性インキ層１３の厚みの平均値よりも厚く形成されることが好ましい。
【００６３】
以上のように、上記構成を備えたラベル１０によれば、ラベル基材１１に特別な表面処理を施すことなく、ラベル１０の見栄えを改善することができる。ラベル１０では、ラベル基材１１のダイン数が低いため、ラベル基材１１上の目的とする領域全体に水性インキ層１３は形成されない。しかし、ラベル１０によれば、下地油性インキ層１４を設けて水性インキ層１３の凹凸を緩和した上で押え油性インキ層１５を形成することで、水性インキ層１３が形成された領域Ｚ１３の色抜けを防止でき、ラベル上の文字や絵柄や背景色等を綺麗に表現できる。
【００６４】
ラベル１０の製造方法の一例は、ダイン数が４０ｍＮ／ｍ以下のラベル基材１１を準備する工程と、溶媒における水分量が９０％〜１００％である水性インキを用いて、網点再現率が５０〜９５％である水性インキ層１３をラベル基材１１上に直接形成する工程と、ラベル基材１１上に水性インキ層１３を覆う下地油性インキ層１４を形成する工程と、ラベル基材１１上に水性インキ層１３及び下地油性インキ層１４を覆う押え油性インキ層１５を形成する工程とを含む。なお、「インキ層」は、従来公知のインキを従来公知の印刷法（グラビア印刷、フレキソ印刷、凸版輪転印刷など）を用いて印刷することによって形成された、インキ固化物からなる層をいう。
【符号の説明】
【００６５】
１０，１０Ａ  ラベル、１１  ラベル基材、１２  油性インキ層、１３  水性インキ層、１４  下地油性インキ層、１５  押え油性インキ層、２０  網点、３０  筒状ラベル、３１  接合部、３２  内側端部、３３  外側端部、Ｅ１２，Ｅ１３  端縁、Ｚ  窓領域、Ｚ１２，Ｚ１３  領域
【図１】
2018230653.tif 000003
【図２】
2018230653.tif 000004
【図３】
2018230653.tif 000005
【図４】
2018230653.tif 000006
【図５】
2018230653.tif 000007
【図６】
2018230653.tif 000008
【図７】
2018230653.tif 000009
【図８】
2018230653.tif 000010
【図９】
2018230653.tif 000011
【国際調査報告】
2018230653.tif 000012
2018230653.tif 000013
2018230653.tif 000014
2018230653.tif 000015